La présente invention concerne l'utilisation d'une matière à mouler spéciale à base de polypropylène pour la fabrication de rubans étirés dans le sens de la longueur et se fendant difficilement, rubans dont la section transversale a une surface de 0,02 à 40 mm2 et dont ltépaisseur est de 0,01 à 3 mm. I1 est connu de fabriquer des rubans étirés en polypropylène aux cotes indiquées- Une propriété typique de ce genre de rubans est qu'ils ont tendance - notamment sous l'effet d'efforts mécani- ques - à se fendre dans le sens de la longueur.Cette propriété peut, selon l'usage auquel on destine les rubans, entre un avantage ou un inconvénient, Elle constitue par exemple un avantage dans le cas de rubans destinés à Outre fendus pour obtenir par exemple des bandelettes de refend utilisables à leur tour pour la fabrication de cordelettes et de fils; elle constitue un inconvénient dans le cas de rubans qui ne doivent pas se fendre, comme ceux que l'on utilisera tels quels pour l'emballageO La présente invention vise à offrir une matière à mouler à base de polypropylène à partir de laquelle on puisse fabriquer des rubans étirés dont la tendance à se fendre dans le sens de la longueur soit fortement diminuée par rapport aux rubans connus de type comparable. Le problème a été résolu gracie à une matière à mouler à base de polypropylène contenant, reparties de façon homogène (1) une quantité prédominante d'un polypropylène de spécification déterminée, ainsi que (2) une moindre quantité d'un polyisobutylène de spécification déterminéeO La présente invention a donc pour objet ltutilisation dlune matière à mouler contenant, réparties de façon homogène 1) 100 parties en poids d'un polypropylène d'une viscosité intrinsèque (#) (mesurée dans la décaline à 130OC) de 1 à 9 (de préférence de 2 à 4) et d'une densité (selon DIN 53 479) de 0,80 à 0,92 g/cm3,(de préférence de 0,88 à 0,91g/cm3) ainsi que 2) 1 à 50 (de préférence 4 à 20) parties en poids d'un polyisobutylène d'un poids moléculaire moyen de 500 000 à 2 000 000 (de préférence de 800 000 à 1 600 000 ),cette matière à mouler étant destinée à la fabrication de rubans étirés, se fendant difficilement dans le sens de la longueur, d'une section de 0,02 à 40 mm2 et d'une épaisseur de 0,01 à 3 mmO Les divers composants de la matière à mouler à base de polypropylène sont bien connus en soi et se trouvent dans le commerce,de sorte qu'il est inutile de sly attarder plus longuement. La fabrication de la matière à mouler à base de polypropylène à partir de ses composants peut se faire selon les méthodes et avec les dispositifs habituellement employés. Par exemple on peut avantageusement incorporer de façon homogène, au moyen d'un mélangeur (par exemple un extrudeur), le polyisobutylène au polypropylène (température de travail 170 à 310 C). À partir des matières à mouler à base de polypropylène selon l'invention, on peut fabriquer notamment des rubans d'emballage et des rubans à tissera La fabrication des rubans étirés à partir des matières à mouler peut, à son tour, s'effectuer selon les méthodes et avec les dispositifs habituellement employés, par extrusion d'un ruban primaire (la matière à mouler étant avantageusement à une température de 170 à 31000 à il extrusion), suivie d'un étirage en longueur de ce ruban primaire (la température de surface lors de l'étirage dotant avantageusement de 20 à 150 C et le taux d'étirage de 1 : 4 à 1 : 15). RTrMpE :- On part d'une matière à mouler à base de polypropylène contenant, réparties de façon homogène 1) 100 parties en poids de polypropylène d'une viscosité intrinsèque ( L) (mesurée dans la décaline à 1300C), de 2,5 et d'une densité (selon DIN 53 479) de 0,897 g/cm3, ainsi que 2) 10 parties en poids de polyisobutylène d'un poids moléculaire moyen de 1 000 000o À partir de cette matière à mouler, on fabrique par extrusion, la matière étant à une température de 230 C, un ruban primaire de section rectangulaire ( surface de section = 14,8 mm2 ,ais- seur = 0,9 mm) , et on étire ce ruban primaire dans le sens de la longueur, à une température de surface de 1200C, dans le rapport de 1 à 9. On obtient un ruban d'une section de 1,65 mm2 et de 0,3 mm d'épaisseur, dont la tendance à se fendre est extrêmement réduite. - REVENDICATION Utilisation d'une matière à mouler, contenant, réparties de façon homogène : t) 100 parties en poids d'un polypropylène d'une viscosité intrinsèque (#) (mesurée dans la décaline à 130 C) de 1 à 9 et d'une densité (selon DIN 53 479) de 0,80 à 0,92 g/cm3, ainsi que 2) I à 50 parties en poids d'un polyisobutylène d'un poids moléculaire moyen de 500 000 à 2 000 000, cette matière à mouler étant destinée à la fabrication de rubans étirés, se fendant difficilement dans le sens de la longueur, d'une section de 0,02 à 40 mm2 et d'une épaisseur de 0,01 à 3mm.